ПЛИТА ТЕПЛОИЗОЛЯЦИОННАЯ

Полезная модель относится к строительным материалам, в частности - плитам для теплоизоляции ограждающих конструкций зданий.
Известны теплоизоляционные плиты из вспученного перлита - пористого мелкозернистого стекловидного материала, заключенного в оболочку из полимерной пленки и затем подпрессованного.
Плиты получили распространение в строительстве бывшего СССР (РТУ Лит. ССР 111-75 «Подпрессованный перлитовый утеплитель», ТУ-7 Латв. ССР 09-84 «Изделия перлитовые теплоизоляционные - перконсит»), а также в современном строительстве Украины (ТУ В В.2.7-26.8-13726224.002-2001 "Изделия теплоизоляционные на основе перлита") благодаря простоте изготовления и защищенности перлита от влияния влаги в процессе эксплуатации.
Их используют для теплоизоляции горизонтальных и малоуклонных поверхностей.
Существенными недостатками этих плит являются:
- невозможность использования для вертикальных и крутоуклонных поверхностей из-за недостаточной структурной прочности перлитовой засыпки и связанного с этим ее смещения под действием силы тяжести, образования пустот и потери однородности в процессе эксплуатации;
- недостаточная теплоизолирующая способность плит, поскольку полимерная пленка пропускает лучистую энергию - значительную составляющую тепловых потерь через ограждающую конструкцию.
Цель полезной модели - улучшение физико-технических свойств плит, а именно:
- повышение структурной прочности перлитовой засыпки;
- придание полимерной оболочке свойств отражения лучистой энергии.
Указанная цель достигается:
- Введением в состав перлитовой засыпки добавок минерального вяжущего, водной дисперсии полимера и воды в минимальном для химического связывания количестве, которые не ухудшают сыпучесть полученной смеси в период изготовления плит и за счет последующего твердения повышают структурную прочность готовой подпрессованной плиты до уровня, при котором деструкция в условиях эксплуатации не возникает (таблица 1). Состав смеси для засыпки, масс.%, приведен ниже:
- песок перлитовый вспученный (мелкий и пылевидный) - 80...70;
- вяжущее минеральное - 16,9...23,5;
- водная дисперсия полимера - 0,1...0,5;
- вода - 3...6.
- Включением в оболочку из полимерной пленки металлизированного слоя, который отражает не менее 90% лучистой энергии.
Таблица 1
Физико-технические свойства плит теплоизоляционных
Плотность плиты после подпрессовки, кг/м<sup>3</sup>
Прочность при сжатии, МПа
Теплопроводность при (20±5)°С, Вт/(м·К)
150
0,063
0,045
175
0,086
0,050
200
0,112
0,055
225
0,140
0,060